(57)【要約】【課題】連続切削や断続切削などの様式に関わらず、幅広い切削速度領域において、さらに切削油使用、ドライ、セミドライ及び酸素富化など様々な切削環境下において、工具寿命に優れた機械構造用鋼の切削方法を提供する。【解決手段】質量％で、Ｃ：０．０１〜１．２％、Ｓｉ：０．００５〜３．０％、Ｍｎ：０．０５〜３．０％、Ｐ：０．０００１〜０．２％、Ｓ：０．０００１〜０．３５％、Ｎ：０．０００５〜０．０３５％、Ａｌ：０．０５〜１．０％を含有し、［Ａｌ％］−（２７／１４）×［Ｎ％］≧０．０５％を満たし、残部がＦｅ及び不可避的不純物からなる鋼を、１３００℃における標準生成自由エネルギーの値がＡｌ２Ｏ３の当該値以上である金属酸化物が、被削材と接触する面に被覆された切削工具によって切削することにより、該切削工具の表面にＡｌ２Ｏ３被膜を形成することを特徴とする機械構造溶鋼の切削方法。【選択図】図１
2011098437.tif 000002
【特許請求の範囲】
【請求項１】
質量％で、
Ｃ  ：０．０１〜１．２％、
Ｓｉ：０．００５〜３．０％、
Ｍｎ：０．０５％〜３．０％、
Ｐ  ：０．０００１〜０．２％、
Ｓ  ：０．０００１〜０．３５％、
Ａｌ：０．０５〜１．０％、
Ｎ  ：０．０００５〜０．０３５％、を含有し、
［Ａｌ％］−（２７／１４）×［Ｎ％］≧０．０５％
を満たし、残部がＦｅ及び不可避的不純物からなる機械構造用鋼を、
１３００℃における標準生成自由エネルギーがＡｌ２Ｏ３の標準生成自由エネルギーよりも大きい金属酸化物が、被削材と接触する面に被覆された切削工具により、切削することを特徴とする機械構造用鋼の切削方法。
【請求項２】
前記機械構造用鋼が、さらに、質量％で、
Ｃａ：０．０００１〜０．０２％
を含有することを特徴とする請求項１に記載の機械構造用鋼の切削方法。
【請求項３】
前記機械構造用鋼が、さらに、質量％で、
Ｔｉ：０．０００５〜０．５％、
Ｎｂ：０．０００５〜０．５％、
Ｗ  ：０．０００５〜１．０％、
Ｖ  ：０．０００５〜１．０％、
Ｔａ：０．０００１〜０．２％、
Ｈｆ：０．０００１〜０．２％、
Ｃｒ：０．００１〜３．０％、
Ｍｏ：０．００１〜１．０％、
Ｎｉ：０．００１〜５．０％、
Ｃｕ：０．００１〜５．０％
の１種又は２種以上を含有することを特徴とする請求項１又は２に記載の機械構造用鋼の切削方法。
【請求項４】
前記機械構造用鋼が、さらに、質量％で、
Ｍｇ：０．０００１〜０．０２％、
Ｚｒ：０．０００１〜０．０２％、
Ｒｅｍ：０．０００１〜０．０２％、
の１種又は２種以上を含有することを特徴とする請求項１又は２に記載の機械構造用鋼の切削方法。
【請求項５】
前記機械構造用鋼が、さらに、質量％で、
Ｍｇ：０．０００１〜０．０２％、
Ｚｒ：０．０００１〜０．０２％、
Ｒｅｍ：０．０００１〜０．０２％
の１種又は２種以上を含有することを特徴とする請求項３に記載の機械構造用鋼の切削方法。
【請求項６】
前記機械構造用鋼が、さらに、質量％で、
Ｓｂ：０．０００１〜０．０１５％、
Ｓｎ：０．０００５〜２．０％、
Ｚｎ：０．０００５〜０．５％、
Ｂ  ：０．０００１〜０．０１５％、
Ｔｅ：０．０００３〜０．２、
Ｓｅ：０．０００３〜０．２、
Ｂｉ：０．００１〜０．５％、
Ｐｂ：０．００１〜０．５％、
Ｌｉ：０．００００１〜０．００５％、
Ｎａ：０．００００１〜０．００５％、
Ｋ  ：０．００００１〜０．００５％、
Ｂａ：０．００００１〜０．００５％、
Ｓｒ：０．００００１〜０．００５％
の１種又は２種以上を含有することを特徴とする請求項１又は２に記載の機械構造用鋼の切削方法。
【請求項７】
前記機械構造用鋼が、さらに、質量％で、
Ｓｂ：０．０００１〜０．０１５％、
Ｓｎ：０．０００５〜２．０％、
Ｚｎ：０．０００５〜０．５％、
Ｂ  ：０．０００１〜０．０１５％、
Ｔｅ：０．０００３〜０．２、
Ｓｅ：０．０００３〜０．２、
Ｂｉ：０．００１〜０．５％、
Ｐｂ：０．００１〜０．５％、
Ｌｉ：０．００００１〜０．００５％、
Ｎａ：０．００００１〜０．００５％、
Ｋ  ：０．００００１〜０．００５％、
Ｂａ：０．００００１〜０．００５％、
Ｓｒ：０．００００１〜０．００５％
の１種又は２種以上を含有することを特徴とする請求項３に記載の機械構造用鋼の切削方法。
【請求項８】
前記機械構造用鋼が、さらに、質量％で、
Ｓｂ：０．０００１〜０．０１５％、
Ｓｎ：０．０００５〜２．０％、
Ｚｎ：０．０００５〜０．５％、
Ｂ  ：０．０００１〜０．０１５％、
Ｔｅ：０．０００３〜０．２、
Ｓｅ：０．０００３〜０．２、
Ｂｉ：０．００１〜０．５％、
Ｐｂ：０．００１〜０．５％、
Ｌｉ：０．００００１〜０．００５％、
Ｎａ：０．００００１〜０．００５％、
Ｋ  ：０．００００１〜０．００５％、
Ｂａ：０．００００１〜０．００５％、
Ｓｒ：０．００００１〜０．００５％
の１種又は２種以上を含有することを特徴とする請求項４に記載の機械構造用鋼の切削方法。
【請求項９】
前記機械構造用鋼が、さらに、質量％で、
Ｓｂ：０．０００１〜０．０１５％、
Ｓｎ：０．０００５〜２．０％、
Ｚｎ：０．０００５〜０．５％、
Ｂ  ：０．０００１〜０．０１５％、
Ｔｅ：０．０００３〜０．２、
Ｓｅ：０．０００３〜０．２、
Ｂｉ：０．００１〜０．５％、
Ｐｂ：０．００１〜０．５％、
Ｌｉ：０．００００１〜０．００５％、
Ｎａ：０．００００１〜０．００５％、
Ｋ  ：０．００００１〜０．００５％、
Ｂａ：０．００００１〜０．００５％、
Ｓｒ：０．００００１〜０．００５％
の１種又は２種以上を含有することを特徴とする請求項５に記載の機械構造用鋼の切削方法。
【請求項１０】
前記の、１３００℃における標準生成自由エネルギーがＡｌ２Ｏ３の標準生成自由エネルギーよりも大きい金属酸化物が、Ｔｉ、Ｖ、Ｃｒ、Ｍｎ、Ｆｅ、Ｃｏ、Ｎｉ、Ｃｕ、Ｎｂ、Ｍｏ、Ｔａ、Ｗ、Ｓｉ、Ｚｎ、Ｓｎの酸化物、又は、これらの元素のうち２種以上の金属元素を含む酸化物であることを特徴とする請求項１又は２に記載の機械構造用鋼の切削方法。
【請求項１１】
前記の、金属酸化物が被削材と接触する面に被覆された切削工具が、ＰＶＤ処理又はＣＶＤ処理のいずれかにより作製されることを特徴とする請求項１又は２に記載の機械構造用鋼の切削方法。
【請求項１２】
前記の、切削工具に被覆された金属酸化物被膜の厚さが、５０ｎｍ以上１μｍ未満であることを特徴とする請求項１又は２に記載の機械構造用鋼の切削方法。
【請求項１３】
前記の切削において、切削油などの潤滑油を使用することを特徴とする請求項１又は２に記載の機械構造用鋼の切削方法。
【請求項１４】
前記の、切削油などの潤滑油が、不水溶性切削油剤であることを特徴とする請求項１３に記載の機械構造用鋼の切削方法。
【請求項１５】
前記の切削が、連続切削であることを特徴とする請求項１又は２に記載の機械構造用鋼の切削方法。
【発明の詳細な説明】
【技術分野】
【０００１】
本発明は、切削工具寿命に優れた機械構造用鋼の切削方法に関する。
【背景技術】
【０００２】
近年、鋼の高強度化が進んでいるが、その反面、切削性が低下するという問題が生じている。このため、強度を保持しつつ切削能率を低下させない鋼に対するニーズが高まっている。
【０００３】
従来、鋼の被削性を向上させるためには、成分として、ＰｂやＳを添加する方法があるが、Ｐｂには、環境負荷上問題があり、Ｓにおいては添加量を増大すると機械的性質を劣化させるという問題がある。
【０００４】
また、Ｃａを添加することにより、鋼中酸化物を軟質化し、切削中に工具面上に付着させることで工具を保護する、いわゆるベラーグも必要に応じて活用されている。しかし、ベラーグの活用は、切削条件と成分の制限が多く、一般的に使用されるものではない。
【０００５】
このような背景の中、新しい成分組成の快削鋼や、切削方法が開示されている。
【０００６】
特許文献１には、機械構造用鋼の成分を所定範囲に規定することにより、幅広い切削速度域において良好な被削性を有し、かつ、高い衝撃特性と高い降伏比を併せ持つ機械構造用鋼が開示されている。
【０００７】
特許文献２には、所定の成分組成の機械構造用鋼を、所定の工具と機械構造用鋼の接触時間及び非接触時間で、切削速度が５０ｍ／分以上で切削することにより、工具面上に酸化物が主体の保護膜を生成する、断続切削における工具寿命に優れた機械構造用鋼の切削方法が開示されている。
【先行技術文献】
【特許文献】
【０００８】
【特許文献１】特開２００８−１３７８８号公報
【特許文献２】特開２００８−３６７６９号公報
【発明の概要】
【発明が解決しようとする課題】
【０００９】
しかしながら、従来の技術には、以下に示す問題点がある。
【００１０】
特許文献１に記載の発明では、Ａｌ及びその他の窒化物生成元素とＮの添加量を調整するとともに、適切な熱処理をすることにより、被削性に有害な固溶Ｎを低く抑える。また、高温脆化により被削性を向上させる固溶Ａｌ、及び、高温脆化効果とへき開性の結晶構造とにより被削性を向上させるＡｌＮを適量確保する。その結果、低速から高速までの幅広い切削速度域に対して優れた被削性が得られている。
【００１１】
しかし、鋼材成分が規定されているのみであり、具体的な切削方法及び切削条件が開示されていない。
【００１２】
特許文献２に記載の発明では、工具摩耗の抑制に効果を有する保護膜の生成には、大気からの酸素が工具と被削材との接触面へと拡散する必要がある。そのため、工具に機械構造用鋼及び切屑が連続的に接触し、大気からの酸素が工具と被削材との接触面へと拡散しにくい連続切削の様式では工具寿命の向上の効果は得られない。
【００１３】
また、切削速度が５０ｍ／分未満であると効果は小さい。さらに切削油等の潤滑油の使用も最小限に制限されている。
【００１４】
したがって、機械構造用部品の製造において多用される、ドリル加工や旋削などの、大気からの酸素が工具と被削材との接触面へと拡散しにくい連続切削において、工具寿命を延ばすことはできない。
【００１５】
機械構造用鋼においては、ドリル加工、旋削やタップ加工などの連続切削、及びエンドミル加工やホブ加工などの断続切削など様々な切削加工が行われ、それに伴い、切削速度も幅広い範囲となる。さらに、切削環境も切削油使用、ドライ、セミドライ及び酸素富化など様々である。しかし、すべての切削条件において工具寿命を延ばす手法は提案されていない。
【００１６】
本発明は、上述した問題点に鑑みて案出されたものであり、その目的は、連続切削や断続切削などの様式に関わらず、幅広い切削速度領域において、さらに、切削油使用、ドライ、セミドライ及び酸素富化など様々な切削環境下において、工具寿命に優れた機械構造用鋼の切削方法を提供することにある。
【課題を解決するための手段】
【００１７】
本発明者らは、前記の問題を解決するため鋭意研究した結果、以下の新たな知見を見出した。
【００１８】
（ａ）鋼材成分のＡｌ量を増加し、１３００℃における標準生成自由エネルギーが、Ａｌ２Ｏ３の標準生成自由エネルギーよりも大きい金属酸化物により被覆された工具を用いて切削すると、鋼中の固溶Ａｌと工具表面の金属酸化物が化学反応を起こし、工具面上にＡｌ２Ｏ３被膜を形成し、そのＡｌ２Ｏ３被膜により優れた潤滑性と工具寿命が得られる。
【００１９】
（ｂ）１３００℃における標準生成自由エネルギーが、Ａｌ２Ｏ３の標準生成自由エネルギーよりも大きい金属酸化物により被覆された工具を用いて切削しても、固溶Ａｌ量が少ないと工具に耐摩耗性を付与するのに十分な厚さのＡｌ２Ｏ３被膜を得ることができず、工具寿命は向上しない。具体的には、固溶Ａｌが０．０５質量％以上あると、十分な厚さのＡｌ２Ｏ３被膜を得られる。
【００２０】
（ｃ）鋼材中の固溶Ａｌが０．０５質量％以上である場合でも、１３００℃における標準生成自由エネルギーが、Ａｌ２Ｏ３の標準生成自由エネルギー以下の金属酸化物により被覆された工具で切削した場合、又は、工具表層に酸化物を含まない工具で切削した場合には、Ａｌ２Ｏ３形成の化学反応は起こらず、工具寿命は向上しない。
【００２１】
本発明は、上記知見に基づき、さらに詳細に検討した結果得られたものであり、その要旨は以下のとおりである。
【００２２】
（１）質量％で、
Ｃ  ：０．０１〜１．２％、
Ｓｉ：０．００５〜３．０％、
Ｍｎ：０．０５％〜３．０％、
Ｐ  ：０．０００１〜０．２％、
Ｓ  ：０．０００１〜０．３５％、
Ａｌ：０．０５〜１．０％、
Ｎ  ：０．０００５〜０．０３５％、を含有し、
［Ａｌ％］−（２７／１４）×［Ｎ％］≧０．０５％
を満たし、残部がＦｅ及び不可避的不純物からなる機械構造用鋼を、
１３００℃における標準生成自由エネルギーがＡｌ２Ｏ３の標準生成自由エネルギーよりも大きい金属酸化物が、被削材と接触する面に被覆された切削工具により、切削することを特徴とする機械構造用鋼の切削方法。
【００２３】
（２）前記機械構造用鋼が、さらに、質量％で、
Ｃａ：０．０００１〜０．０２％
を含有することを特徴とする前記（１）の機械構造用鋼の切削方法。
【００２４】
（３）前記機械構造用鋼が、さらに、質量％で、
Ｔｉ：０．０００５〜０．５％、
Ｎｂ：０．０００５〜０．５％、
Ｗ  ：０．０００５〜１．０％、
Ｖ  ：０．０００５〜１．０％、
Ｔａ：０．０００１〜０．２％、
Ｈｆ：０．０００１〜０．２％、
Ｃｒ：０．００１〜３．０％、
Ｍｏ：０．００１〜１．０％、
Ｎｉ：０．００１〜５．０％、
Ｃｕ：０．００１〜５．０％
の１種又は２種以上を含有することを特徴とする前記（１）又は（２）の機械構造用鋼の切削方法。
【００２５】
（４）前記機械構造用鋼が、さらに、質量％で、
Ｍｇ：０．０００１〜０．０２％、
Ｚｒ：０．０００１〜０．０２％、
Ｒｅｍ：０．０００１〜０．０２％、
の１種又は２種以上を含有することを特徴とする前記（１）又は（２）の機械構造用鋼の切削方法。
【００２６】
（５）前記機械構造用鋼が、さらに、質量％で、
Ｍｇ：０．０００１〜０．０２％、
Ｚｒ：０．０００１〜０．０２％、
Ｒｅｍ：０．０００１〜０．０２％
の１種又は２種以上を含有することを特徴とする前記（３）の機械構造用鋼の切削方法。
【００２７】
（６）前記機械構造用鋼が、さらに、質量％で、
Ｓｂ：０．０００１〜０．０１５％、
Ｓｎ：０．０００５〜２．０％、
Ｚｎ：０．０００５〜０．５％、
Ｂ  ：０．０００１〜０．０１５％、
Ｔｅ：０．０００３〜０．２、
Ｓｅ：０．０００３〜０．２、
Ｂｉ：０．００１〜０．５％、
Ｐｂ：０．００１〜０．５％、
Ｌｉ：０．００００１〜０．００５％、
Ｎａ：０．００００１〜０．００５％、
Ｋ  ：０．００００１〜０．００５％、
Ｂａ：０．００００１〜０．００５％、
Ｓｒ：０．００００１〜０．００５％
の１種又は２種以上を含有することを特徴とする前記（１）又は（２）の機械構造用鋼の切削方法。
【００２８】
（７）前記機械構造用鋼が、さらに、質量％で、
Ｓｂ：０．０００１〜０．０１５％、
Ｓｎ：０．０００５〜２．０％、
Ｚｎ：０．０００５〜０．５％、
Ｂ  ：０．０００１〜０．０１５％、
Ｔｅ：０．０００３〜０．２、
Ｓｅ：０．０００３〜０．２、
Ｂｉ：０．００１〜０．５％、
Ｐｂ：０．００１〜０．５％、
Ｌｉ：０．００００１〜０．００５％、
Ｎａ：０．００００１〜０．００５％、
Ｋ  ：０．００００１〜０．００５％、
Ｂａ：０．００００１〜０．００５％、
Ｓｒ：０．００００１〜０．００５％
の１種又は２種以上を含有することを特徴とする前記（３）の機械構造用鋼の切削方法。
【００２９】
（８）前記機械構造用鋼が、さらに、質量％で、
Ｓｂ：０．０００１〜０．０１５％、
Ｓｎ：０．０００５〜２．０％、
Ｚｎ：０．０００５〜０．５％、
Ｂ  ：０．０００１〜０．０１５％、
Ｔｅ：０．０００３〜０．２、
Ｓｅ：０．０００３〜０．２、
Ｂｉ：０．００１〜０．５％、
Ｐｂ：０．００１〜０．５％、
Ｌｉ：０．００００１〜０．００５％、
Ｎａ：０．００００１〜０．００５％、
Ｋ  ：０．００００１〜０．００５％、
Ｂａ：０．００００１〜０．００５％、
Ｓｒ：０．００００１〜０．００５％
の１種又は２種以上を含有することを特徴とする前記（４）の機械構造用鋼の切削方法。
【００３０】
（９）前記機械構造用鋼が、さらに、質量％で、
Ｓｂ：０．０００１〜０．０１５％、
Ｓｎ：０．０００５〜２．０％、
Ｚｎ：０．０００５〜０．５％、
Ｂ  ：０．０００１〜０．０１５％、
Ｔｅ：０．０００３〜０．２、
Ｓｅ：０．０００３〜０．２、
Ｂｉ：０．００１〜０．５％、
Ｐｂ：０．００１〜０．５％、
Ｌｉ：０．００００１〜０．００５％、
Ｎａ：０．００００１〜０．００５％、
Ｋ  ：０．００００１〜０．００５％、
Ｂａ：０．００００１〜０．００５％、
Ｓｒ：０．００００１〜０．００５％
の１種又は２種以上を含有することを特徴とする前記（５）の機械構造用鋼の切削方法。
【００３１】
（１０）前記の、１３００℃における標準生成自由エネルギーがＡｌ２Ｏ３の標準生成自由エネルギーよりも大きい金属酸化物が、Ｔｉ、Ｖ、Ｃｒ、Ｍｎ、Ｆｅ、Ｃｏ、Ｎｉ、Ｃｕ、Ｎｂ、Ｍｏ、Ｔａ、Ｗ、Ｓｉ、Ｚｎ、Ｓｎの酸化物、又は、これらの元素のうち２種以上の金属元素を含む酸化物であることを特徴とする前記（１）又は（２）の機械構造用鋼の切削方法。
【００３２】
（１１）前記の、金属酸化物が被削材と接触する面に被覆された切削工具が、ＰＶＤ処理又はＣＶＤ処理のいずれかにより作製されることを特徴とする前記（１）又は（２）の機械構造用鋼の切削方法。
【００３３】
（１２）前記の、切削工具に被覆された金属酸化物被膜の厚さが、５０ｎｍ以上１μｍ未満であることを特徴とする前記（１）又は（２）の機械構造用鋼の切削方法。
【００３４】
（１３）前記の切削において、切削油などの潤滑油を使用することを特徴とする前記（１）又は（２）の機械構造用鋼の切削方法。
【００３５】
（１４）前記の、切削油などの潤滑油が、不水溶性切削油剤であることを特徴とする前記（１３）の機械構造用鋼の切削方法。
【００３６】
（１５）前記の切削が、連続切削であることを特徴とする前記（１）又は（２）の機械構造用鋼の切削方法。
【発明の効果】
【００３７】
本発明によれば、連続切削や断続切削などの様式に関わらず、幅広い切削速度領域において、さらに、切削油使用、ドライ、セミドライ及び酸素富化など様々な切削環境下において、工具面上に化学反応によりＡｌ２Ｏ３被膜を形成することにより、優れた潤滑性と工具寿命が得られる機械構造用鋼の切削方法を提供することができる。
【図面の簡単な説明】
【００３８】
【図１】固溶Ａｌの量が異なる鋼材を、ホモ処理により表層にＦｅ３Ｏ４被膜を施した高速度鋼製ドリルを用いて切削した後の、工具刃先付近のＳＥＭ−ＥＤＳ像である。
【図２】固溶Ａｌの量が異なる鋼材を、ホモ処理により表層にＦｅ３Ｏ４被膜を施した高速度鋼製ドリルを用いて切削した後の、工具刃先の断面を示す図である。
【図３】固溶Ａｌの量が異なる鋼材を、ＴｉＡｌＮコーティングの表層にＴｉＯ２被膜を施した工具を用いて切削した後の、工具刃先の断面を示す図である。
【発明を実施するための形態】
【００３９】
以下、本発明の実施の形態について、詳細に説明する。
【００４０】
本発明は、所定の成分組成を有する機械構造用鋼の切削に、所定の金属酸化物からなる表層被膜を有する切削工具を用いて、切削工具の表面にＡｌ２Ｏ３被膜を形成することを特徴とする機械構造用鋼及びその切削方法である。
【００４１】
初めに、機械構造用鋼の成分組成、及び工具の表層被膜の詳細について説明する。
【００４２】
鉄鋼材料の切削加工においては、被削材が工具先端で大きな塑性変形を受けることで、被削材から切屑が生成分離される。この塑性変形で使われるエネルギーの９５％程度が、熱として発散する。
【００４３】
切削速度は数１０ｍ／分以上であるのが一般的なので、塑性変形は、歪速度が１０００／秒以上の高歪速度変形になり、その結果、熱が拡散する時間が十分にない。
【００４４】
切削においては、高速での大歪変形が局所的に集中して行われるので、変形域の温度が上昇して、工具と鋼材の接触面の温度は、数１００℃から１０００℃以上になる。さらに、工具と鋼材の接触面は、高圧状態となる。
【００４５】
高温・高圧下の接触面では、接触面間の化学的反応が促進されて、工具面が摩耗する。この反応は、反応の種類により拡散摩耗や化学的摩耗と呼ばれる。
【００４６】
例えば、炭素鋼をＷＣとＣｏが主成分である超硬合金工具で切削すると、超硬合金中のＷＣが分解してＣが炭素鋼側へ拡散したり、Ｃｏが界面に流出したりする。炭素鋼側から超硬合金側へは、Ｆｅが拡散して、複雑な反応生成物を工具と被削材の界面近傍につくる。
【００４７】
このような反応生成物は、一般に母材より弱く、また、そのまわりの結合相の強度が低下するため、容易に切屑とともに持ち去られ、工具摩耗が進行する。
【００４８】
このように、従来、工具と鋼材の接触面で起こる化学反応は工具摩耗を引き起こすものであった。本発明者らは、通常であると工具摩耗を引き起こす化学反応を有効に利用し、工具摩耗を防ぐ方法を見出した。
【００４９】
切削工具の耐摩耗性を高めるために、母材を超硬合金や高速度鋼などとしたものに、硬質なセラミックスコーティングが施されたものが多用されている。
【００５０】
中でも、一般的にＣＶＤ処理でコーティングされるＡｌ２Ｏ３は、硬質でありかつ耐酸化性に優れるため、工具寿命を大きく向上させる。
【００５１】
そこで、本発明者らは、切削中に化学反応により工具表面にＡｌ２Ｏ３被膜を形成させることにより工具摩耗を抑制する方法を鋭意研究した。
【００５２】
通常、鋼には、Ａｌが脱酸元素として、及び／又は、ＡｌＮによる結晶粒粗大化防止の目的で添加される。これらの目的で必要な量以上のＡｌを添加すると、Ａｌは、鋼中で固溶Ａｌとなる。
【００５３】
本発明者らは、固溶Ａｌを多く含む鋼材を、酸素との親和力の大きさがＡｌよりも小さい金属元素で構成される酸化物、すなわち、標準生成自由エネルギーがＡｌ２Ｏ３の当該値よりも大きい金属酸化物により被覆された工具を用いて切削すると、工具と鋼材の接触面で化学反応が起こり、工具表層にＡｌ２Ｏ３被膜が形成されることを、切削後の工具表面をＳＥＭ−ＥＤＳやオージェ電子分光法にて分析することにより確認した。
【００５４】
例として、図１に、固溶Ａｌを多く含む鋼材（０．１２質量％Ａｌ−０．００５０質量％Ｎ）と、固溶Ａｌをあまり含まない鋼材（０．０３質量％Ａｌ−０．００５０質量％Ｎ）を、ホモ処理と呼ばれる水蒸気処理により工具表層に厚さ５μｍのＦｅ３Ｏ４被膜を施した高速度鋼製ドリルを用いて、切削した後の工具刃先付近の工具面上をＳＥＭ−ＥＤＳによって分析した結果を示す。図１は色が明るいほど、図中に示す元素濃度が高いことを示す。
【００５５】
図１（ａ）は、未使用の工具である。工具表層にはホモ処理により、標準生成自由エネルギーがＡｌ２Ｏ３の標準生成自由エネルギーよりも大きいＦｅ３Ｏ４が存在しており、ＦｅとＯが観察される。
【００５６】
図１（ｂ）は、固溶Ａｌを多く含む鋼材を切削した工具であり、工具面上にＡｌが観察される。Ａｌが観察される領域をオージェ電子分光法により詳細に分析したところ、ＡｌとＯが同じ位置に存在しており、その組成は、Ａｌ２Ｏ３に近いものであった。この結果から、工具面上にＡｌ２Ｏ３が生成していることがわかった。
【００５７】
図１（ｃ）は、固溶Ａｌをあまり含まない鋼材を切削した工具である。刃先付近においてＯが観察されず、Ｆｅの濃度が高い領域が観察される。これは、工具摩耗が進行することにより表層のＦｅ３Ｏ４が消失し、母材種の高速度鋼がむき出しになったり、切屑が凝着した状態であることを示す。
【００５８】
図２に、切削後の工具刃先付近の断面構造を模式的に示す。図２（ａ）は、未使用の工具を示す。図２（ｂ）は、固溶Ａｌを多く含む鋼材を切削した工具を示す。図２（ｃ）は、固溶Ａｌをあまり含まない鋼材を切削した工具を示す。紙面上側が工具表面側、紙面下側が工具母材側である。
【００５９】
図２（ｂ）は、固溶ＡｌとＦｅ３Ｏ４２２が化学反応することで、Ｆｅ３Ｏ４被膜２２上にＡｌ２Ｏ３被膜２３が形成され、工具表面を覆っている状態を表す。形成されたＡｌ２Ｏ３被膜２３が、工具摩耗を抑制している。
【００６０】
一方、図２（ｃ）は、摩耗が進行してＦｅ３Ｏ４被膜２２が消失し、母材種の高速度鋼２１が表面にむき出しになったり、切屑２４が一部凝着している状態を表す。
【００６１】
別の例として、図３に、固溶Ａｌを多く含む鋼材（０．１２質量％Ａｌ−０．００５０質量％Ｎ）と、固溶Ａｌをあまり含まない鋼材（０．０３質量％Ａｌ−０．００５０質量％Ｎ）を、ＴｉＡｌＮコーティング３２を施した超硬合金工具３１の表層に、厚さ２００ｎｍのＴｉＯ２被膜３３を施した工具により、切削した後の工具刃先付近の断面構造を模式的に示す。
【００６２】
図３（ａ）は、未使用の工具を示す。図３（ｂ）は、固溶Ａｌを多く含む鋼材を切削した工具を示す。図３（ｃ）は、固溶Ａｌをあまり含まない鋼材を切削した工具を示す。
【００６３】
図３（ｂ）は、固溶ＡｌとＴｉＯ２が化学反応することで、ＴｉＯ２被膜３３上にＡｌ２Ｏ３被膜２３が形成され、工具表面を覆っている状態を表す。形成されたＡｌ２Ｏ３被膜２３が、工具摩耗を抑制している。
【００６４】
図３（ｃ）は、摩耗が進行してＴｉＯ２被膜３３とＴｉＡｌＮコーティング３２が消失し、母材種の超硬合金３１が表面にむき出しになったり、切屑２４が一部凝着している状態を表す。
【００６５】
以上の例からわかるように、固溶Ａｌを多く含む鋼材を、標準生成自由エネルギーがＡｌ２Ｏ３の標準生成自由エネルギーよりも大きい金属酸化物で被覆された工具を用いて切削すると、工具表面にＡｌ２Ｏ３被膜が形成される。その結果、工具の耐摩耗性が向上し、工具摩耗が抑制されるので、工具寿命が向上する。
【００６６】
上記は、従来にない、本発明者らによる新しい知見である。
【００６７】
本知見が得られる以前は、例えば、図３のように工具表層被膜がＴｉＯ２などのＦｅ３Ｏ４よりも安定な酸化物、すなわち、標準生成自由エネルギーがＦｅ３Ｏ４の標準生成自由エネルギーよりも小さい酸化物である場合、固溶Ａｌとの化学反応は起こりにくく、工具表面にＡｌ２Ｏ３被膜が形成されないことが想定されていた。
【００６８】
さらに、ホモ処理で生成するＦｅ３Ｏ４被膜は、厚さが約５μｍと比較的厚い。そのため、酸化物被膜が図３の場合のように薄い場合、工具表面に形成されるＡｌ２Ｏ３被膜が薄く、工具摩耗は抑制されないと想定されていた。
【００６９】
工具がホモ処理によって形成されたＦｅ３Ｏ４以外の酸化物で被覆され、被膜の厚さが２００ｎｍと薄い場合であっても、鋼材の成分組成を最適化し、かつ、工具を適切な表層被膜で被覆することにより、Ａｌ２Ｏ３被膜形成により工具摩耗が抑制できることは、本発明者らによって見出された、特に新しい知見である。
【００７０】
このように、所定の成分組成の鋼材を、所定の表層被膜で被覆された工具で切削することにより、機械構造用鋼の切削における、工具寿命が向上する。
【００７１】
次に、機械構造用鋼の切削に使用される工具の表層被膜を規定した理由を説明する。
【００７２】
本発明の機械構造用鋼及びその切削方法における特徴は、１３００℃における標準生成自由エネルギーがＡｌ２Ｏ３の標準生成自由エネルギーよりも大きい金属酸化物が、被削材と接触する面に被覆されている切削工具を用いる点、及び、その切削工具により切削したときに、切削工具の表面にＡｌ２Ｏ３被膜を形成するという点にある。
【００７３】
切削中には、工具と鋼材の接触面が高温、高圧の環境となり、工具と鋼材の間で化学反応が起こる。
【００７４】
被削材と接触する面が、１３００℃における標準生成自由エネルギーがＡｌ２Ｏ３の標準生成自由エネルギーよりも大きい金属酸化物で被覆されている工具で、本発明の機械構造用鋼を切削すると、鋼材中の固溶Ａｌと工具表層の金属酸化物が化学反応を起こし、工具表面にＡｌ２Ｏ３被膜が形成される。
【００７５】
Ａｌ２Ｏ３被膜は硬質なために、保護膜として働き、工具摩耗を抑制し、工具寿命を向上させる効果がある。
【００７６】
さらに、Ａｌ２Ｏ３被膜は、鋼中のＭｎＳ系介在物との親和性が大きく、工具面上にＭｎＳ系介在物を選択的に付着させる効果を示すため、潤滑性を付与する。
【００７７】
切削中の工具と鋼材の接触面の温度は、数１００℃から１０００℃以上に達する。本発明の範囲で切削したときには、生成した切屑を観察したところ、溶融した痕跡は見られなかった。このことから、接触面の温度は、融点には達していないと考えられる。
【００７８】
そこで、金属酸化物の標準生成自由エネルギーは、１３００℃の値を用いることにした。
【００７９】
標準生成自由エネルギーがＡｌ２Ｏ３の標準生成自由エネルギーよりも大きい金属酸化物は、Ａｌ２Ｏ３に比べて還元されて金属になりやすい酸化物である。
【００８０】
１３００℃における標準生成自由エネルギーがＡｌ２Ｏ３の標準生成自由エネルギーよりも大きい金属酸化物としては、例えば、Ｔｉ、Ｖ、Ｃｒ、Ｍｎ、Ｆｅ、Ｃｏ、Ｎｉ、Ｃｕ、Ｎｂ、Ｍｏ、Ｔａ、Ｗ、Ｓｉ、Ｚｎ、Ｓｎなどの酸化物、及び、これらの元素のうち２種以上の金属元素を含む酸化物が挙げられる。
【００８１】
金属酸化物の「１３００℃における標準生成自由エネルギー」とは、「第３版  鉄鋼便覧  第Ｉ巻基礎、昭和５６年６月２０日発行、編者：社団法人日本鉄鋼協会、発行：丸善株式会社、１４〜１５頁」に記載されている、表１・１の数式により求めることができるものである。
【００８２】
例として、Ａｌ２Ｏ３、ＮｉＯの１３００℃における標準生成自由エネルギーΔＧを以下に求める。
【００８３】
（ａ）Ａｌ２Ｏ３の１３００℃における標準生成自由エネルギーΔＧ＝−１１２１．９４＋０．２１６３０×（１３００＋２７３）
＝−７８２（ｋＪ）
【００８４】
（ｂ）ＮｉＯの１３００℃における標準生成自由エネルギーΔＧ＝−４６５．７４＋０．１６６４６×（１３００＋２７３）
＝−２０４（ｋＪ）
【００８５】
金属酸化物が２種以上の金属元素を含む場合の標準生成自由エネルギーは、上記表１・１に示されていない。その場合、各金属元素の酸化物のうち、標準生成自由エネルギーが小さい酸化物の値を用いることとする。
【００８６】
例えば、ＮｉとＣｒを含む金属酸化物ＮｉＣｒＯの場合は、ＮｉＯの標準生成自由エネルギーよりもＣｒ２Ｏ３の標準生成自由エネルギーの方が小さいので、Ｃｒ２Ｏ３の標準生成自由エネルギーを用いる。
【００８７】
このような金属酸化物は、工具鋼、高速度鋼、超硬合金、サーメット、又はセラミックスなどを母材とする工具の表層に生成することができる。また、これらを母材とする工具上に、ＴｉＮ、ＴｉＣ、ＴｉＣＮ、ＴｉＡｌＮ、Ａｌ２Ｏ３などのうちの１種又はこれらの組み合わせを含む硬質物質をコーティングした工具の表層に生成することができる。
【００８８】
工具表層にＦｅ３Ｏ４膜を生成する方法として、水蒸気処理によりＦｅ３Ｏ４膜を生成するホモ処理がある。この方法は、工具鋼や高速度鋼などの鉄鋼材料の工具に適用が限定され、機械構造用鋼の切削で多く用いられる超硬合金、サーメット、セラミックス及び工具上に硬質物質をコーティングしたものに対しては適用できない。
【００８９】
よって、本発明の金属酸化物は、ホモ処理によって生成したＦｅ３Ｏ４膜以外とするのが好ましい。
【００９０】
金属酸化物を施すのにＰＶＤ処理やＣＶＤ処理などを使用した場合には、工具鋼、高速度鋼、超硬合金、サーメット又はセラミックスなどを母材とする工具の表層だけでなく、図３の例のように多層コーティングの上にさらにＡｌ２Ｏ３被膜を形成することができる。そのため、ホモ処理を使用した場合に対して耐摩耗性を飛躍的に向上させることができる。したがって、金属酸化物は、ＣＶＤ処理や、イオンプレーティングなどのＰＶＤ処理によって成膜することが好ましい。
【００９１】
さらに、ＰＶＤ処理を使用した場合、コーティング膜に圧縮残留応力が導入されるので、強度が向上し、さらに耐摩耗性が向上する。よって、ＰＶＤ処理で成膜することが、さらに好ましい。
【００９２】
切削中に固溶Ａｌと反応して工具に耐摩耗性を付与するのに十分な厚さのＡｌ２Ｏ３被膜を得るには、工具に被覆された金属酸化物の厚さは１０ｎｍ以上とすることが好ましい。より好ましくは５０ｎｍ以上である。
【００９３】
工具に被覆された金属酸化物の厚さが１０ｎｍより小さいと、工具に耐摩耗性を付与するのに十分な厚さのＡｌ２Ｏ３被膜を得ることができず、工具寿命を高めることができない。
【００９４】
厚さが１０μｍ以上となると、被膜の剥離や、工具に欠けやチッピングが発生しやすくなるので、１０μｍ未満が好ましい。より好ましい厚さは５μｍ未満、さらに好ましい厚さは３μｍ未満、さらに好ましい厚さは１μｍ未満である。
【００９５】
金属酸化物の厚さは、５００ｎｍ未満の場合はオージェ電子分光法で、５００ｎｍ以上の場合はＦＥ−ＳＥＭで測定することができる。
【００９６】
Ａｌ２Ｏ３被膜を形成する化学反応は、工具表層の金属酸化物と鋼材の間で起こるため、大気中の酸素を必要としない。そのため、ドライ切削、ミスト潤滑などのセミドライ切削及び酸素富化雰囲気での切削だけでなく、切削油などの潤滑油や、冷却のためのＡｒ及びＮ２などの不活性ガスによって、大気と遮断されやすい状態であっても効果を有し、幅広い環境下において適用することができる。
【００９７】
特に、切削油などの潤滑油を使用すると、さらに潤滑性が高まり、工具寿命が向上する。
【００９８】
切削油には、大別して、不水溶性切削油剤と水溶性切削油剤があるが、潤滑効果の高い不水溶性切削油剤を用いると、さらに潤滑性が高まり、工具寿命が向上する。
【００９９】
Ａｌ２Ｏ３被膜を形成する化学反応は、大気中の酸素を必要としないため、工具に機械構造用鋼及び切屑が連続的に接触し、大気からの酸素が工具と被削材との接触面へと拡散しにくいドリル加工、旋削やタップ加工などの連続切削に対して、特に有効である。
【０１００】
エンドミル加工やホブ加工などの断続切削においても、同様に工具寿命を向上させることができる。
【０１０１】
次に、機械構造用鋼の成分組成を限定した理由について説明する。以下、「％」は「質量％」を意味する。
【０１０２】
Ｃは、鋼材の基本強度に大きな影響を及ぼす。Ｃ含有量が０．０１％未満だと、十分な強度を得られない。Ｃ含有量が１．２％を超えると、硬質の炭化物を多く析出するため、被削性が著しく低下する。よって、十分な強度と被削性を得るため、Ｃ含有量は０．０１〜１．２％とし、好ましくは０．０５〜０．８％とする。
【０１０３】
Ｓｉは、一般に脱酸元素として添加されているが、フェライトの強化及び焼戻し軟化抵抗を付与する効果もある。Ｓｉ含有量が０．００５％未満だと、十分な脱酸効果が得られない。Ｓｉ含有量が３．０％を超えると、靭性、延性が低くなり、被削性が劣化する。よって、Ｓｉ含有量は、０．００５〜３．０％とし、好ましくは０．０１〜２．２％とする。
【０１０４】
Ｍｎは、マトリックスに固溶させて、焼入れ性の向上や焼入れ後の強度を確保する同時に、鋼材中のＳと結合してＭｎＳ系硫化物を生成し、被削性を改善させる効果がある。Ｍｎ含有量が０．０５％未満だと、鋼材中のＳがＦｅと結合してＦｅＳとなり、鋼が脆くなる。Ｍｎ含有量が３．０％を超えると、素地の硬さが大きくなり加工性が低下する。よって、Ｍｎ含有量は、０．０５〜３．０％とし、好ましくは０．２〜２．２％とする。
【０１０５】
Ｐは、被削性を良好にする。Ｐ含有量が０．０００１％未満だと、その効果が得られない。Ｐ含有量が０．２％を超えると、靭性を大きく劣化させると同時に、鋼中において素地の硬さが大きくなり、冷間加工性だけでなく、熱間加工性及び鋳造特性も低下する。よって、Ｐ含有量は、０．０００１〜０．２％とし、好ましくは０．００１〜０．１％とする。
【０１０６】
Ｓは、Ｍｎと結合してＭｎＳ系硫化物として存在する。ＭｎＳは、被削性を向上させる。Ｓが０．０００１％未満だと、その効果が得られない。Ｓ含有量が０．３５％を超えると、靭性や疲労強度が著しく低下する。よって、Ｓ含有量は、０．０００１〜０．３５％とし、好ましくは０．００１〜０．２％とする。
【０１０７】
ＮはＡｌ、Ｔｉ、Ｖ又はＮｂ等と結合して、窒化物又は炭窒化物を生成し、結晶粒の粗大化を抑制する。Ｎ含有量が０．０００５％未満だと、結晶粒の粗大化を抑制する効果は不十分である。Ｎ含有量が０．０３５％を超えると、結晶粒の粗大化を抑制する効果が飽和するとともに、熱間延性を著しく劣化させ、圧延鋼材の製造が極めて困難になる。よって、Ｎは、０．０００５〜０．０３５％とし、好ましくは０．００２〜０．０２％とする。
【０１０８】
Ａｌは、本発明で最も重要な元素である。
【０１０９】
Ａｌは、脱酸元素として鋼材の内部品質を向上させる。同時に、固溶Ａｌが切削中に工具面上で工具表層の金属酸化物と化学反応を起こしてＡｌ２Ｏ３被膜を形成するので、潤滑性と工具寿命が向上する。
【０１１０】
Ａｌ含有量が０．０５％未満だと、工具寿命の向上に有効な固溶Ａｌが十分に生成しない。Ａｌ含有量が１．０％を超えると、高融点で硬質な酸化物が多量に生成し、切削時の工具摩耗を増大させる。よって、Ａｌ含有量を、０．０５〜１．０％とし、好ましくは０．１超〜０．５％とする。
【０１１１】
鋼中にＮが存在するとＡｌＮが生成される。Ｎの原子量が１４、Ａｌの原子量が２７なので、例えば、Ｎが０．０１％添加されれば、２７／１４倍、すなわち、Ｎの約２倍である０．０２％の固溶Ａｌが減少する。その結果、本発明の主眼である工具寿命の向上の効果が低下する。
【０１１２】
固溶Ａｌは０．０５％以上必要なので、Ｎが０％でなければ、Ｎ量を考慮してＡｌ量を添加する必要がある。
【０１１３】
すなわち、Ａｌ量とＮ量は、
［Ａｌ％］−（２７／１４）×［Ｎ％］≧０．０５％を満たす必要があり、
［Ａｌ％］−（２７／１４）×［Ｎ％］＞０．１％を満たすことが好ましい。
【０１１４】
本発明の機械構造用鋼には、上記の各成分に加えて、被削性の向上のため、Ｃａを添加してもよい。
【０１１５】
Ｃａは、脱酸元素であり、Ａｌ２Ｏ３などの硬質酸化物を低融点化して軟質化することにより、工具摩耗を抑制する。Ｃａ含有量が０．０００１％未満だと、被削性向上効果が得られない。Ｃａ含有量が０．０２％を超えると、鋼中にＣａＳが生成し、被削性が低下する。よって、Ｃａを添加する場合は、その含有量を０．０００１〜０．０２％とし、好ましくは０．０００４〜０．００５％とする。
【０１１６】
本発明の機械構造用鋼には、炭窒化物を形成させ、高強度化が必要な場合には、上記の各成分に加えて、Ｔｉ：０．０００５〜０．５％、Ｎｂ：０．０００５〜０．５％、Ｗ：０．０００５〜１．０％、及び、Ｖ：０．０００５〜１．０％の１種又は２種以上の元素を添加してもよい。
【０１１７】
Ｔｉは、炭窒化物を形成し、オーステナイト粒の成長の抑制や強化に寄与する元素である。Ｔｉは、高強度化が必要な鋼、及び低歪を要求される鋼には、粗大粒防止のための整粒化元素として使用される。Ｔｉは脱酸元素でもあり、軟質酸化物を形成させることにより、被削性を向上させる。
【０１１８】
Ｔｉ含有量が０．０００５％未満だと、その効果が得られない。Ｔｉ含有量が０．５％を超えると、熱間割れの原因となる未固溶の粗大な炭窒化物を析出し、機械的性質を損う。よって、Ｔｉを添加する場合は、その含有量を０．０００５〜０．５％とし、好ましくは０．０１〜０．３％とする。
【０１１９】
Ｎｂは、炭窒化物を形成し、二次析出硬化による鋼の強化、オーステナイト粒の成長を抑制及び強化に寄与する。Ｎｂは、高強度化が必要な鋼及び低歪を要求される鋼には、粗大粒防止のための整粒化元素として使用される。
【０１２０】
Ｎｂ含有量が０．０００５％未満だと、高強度化の効果は得られない。Ｎｂ含有量が０．５％を超えると、熱間割れの原因となる未固溶の粗大な炭窒化物を析出し、機械的性質を損う。よって、Ｎｂを添加する場合は、その含有量を０．０００５〜０．５％とし、好ましくは０．００５〜０．２％とする。
【０１２１】
Ｗは、炭窒化物を形成し、二次析出硬化により鋼を強化することができる。Ｗ含有量が０．０００５％未満だと、高強度化の効果は得られない。Ｗ含有量が１．０％を超えると、熱間割れの原因となる未固溶の粗大な炭窒化物を析出し、機械的性質を損う。よって、Ｗを添加する場合は、その含有量を０．０００５〜１．０％とし、好ましくは０．０１〜０．８％とする。
【０１２２】
Ｖは、炭窒化物を形成し、二次析出硬化により鋼を強化することができる。Ｖは、高強度化が必要な鋼には適宜添加される。Ｖ含有量が０．０００５％未満だと、高強度化の効果は得られない。Ｖ含有量が１．０％を超えると、熱間割れの原因となる未固溶の粗大な炭窒化物を析出し、機械的性質を損う。よって、Ｖを添加する場合は、その含有量を０．０００５〜１．０％とし、好ましくは０．０１〜０．８％とする。
【０１２３】
本発明の機械構造用鋼には、さらに高強度化が必要な場合には、上記の各成分に加えて、Ｔａ：０．０００１〜０．２％及び／又はＨｆ：０．０００１〜０．２％を添加してもよい。
【０１２４】
Ｔａは、二次析出硬化による鋼の強化、オーステナイト粒の成長を抑制及び強化に寄与する。Ｔａは、高強度化が必要な鋼及び低歪を要求される鋼には、粗大粒防止のための整粒化元素として使用される。
【０１２５】
Ｔａ含有量が０．０００１％未満だと、高強度化の効果は得られない。Ｔａ含有量が０．２％を超えると、熱間割れの原因となる未固溶の粗大な析出物により、機械的性質を損う。よって、Ｔａを添加する場合は、その含有量を０．０００１〜０．２％とし、好ましくは０．００１〜０．１％とする。
【０１２６】
Ｈｆは、オーステナイト粒の成長の抑制や強化に寄与する。Ｈｆは、高強度化が必要な鋼、及び低歪を要求される鋼には、粗大粒防止のための整粒化元素として使用される。Ｈｆ含有量が０．０００１％未満だと、高強度化の効果は得られない。Ｈｆ含有量が０．２％を超えると、熱間割れの原因となる未固溶の粗大な析出物により、機械的性質を損う。よって、Ｈｆを添加する場合は、その含有量を０．０００１〜０．２％とし、好ましくは０．００１〜０．１％とする。
【０１２７】
本発明の機械構造用鋼には、脱酸調整により硫化物形態制御を行う場合には、上記の各成分に加えて、Ｍｇ：０．０００１〜０．０２％、Ｚｒ：０．０００１〜０．０２％、及び、Ｒｅｍ：０．０００１〜０．０２％のうち１種又は２種以上の元素を添加してもよい。
【０１２８】
Ｍｇは、脱酸元素であり、鋼中で酸化物を生成する。Ａｌ脱酸を行う場合には、被削性に有害なＡｌ２Ｏ３を、比較的軟質で微細に分散する、ＭｇＯ又はＡｌ２Ｏ３・ＭｇＯに改質する。また、その酸化物は、ＭｎＳの核となりやすく、ＭｎＳを微細分散させる効果がある。
【０１２９】
Ｍｇ含有量が０．０００１％未満だと、これらの効果が得られない。
【０１３０】
Ｍｇは、ＭｎＳとの複合硫化物を生成して、ＭｎＳを球状化する。Ｍｇ含有量が０．０２％を超えると、単独のＭｇＳ生成を促進して、被削性が劣化する。よって、Ｍｇを添加する場合は、その含有量を０．０００１〜０．０２％とし、好ましくは０．０００３〜０．００４０％とする。
【０１３１】
Ｚｒは、脱酸元素であり、鋼中で酸化物を生成する。その酸化物は、ＺｒＯ２と考えられている。この酸化物は、ＭｎＳの析出核となるので、ＭｎＳの析出サイトを増やし、ＭｎＳを均一に分散させる効果がある。また、Ｚｒは、ＭｎＳに固溶して複合硫化物を生成し、その変形能を低下させ、圧延及び熱間鍛造時にＭｎＳ形状の伸延を抑制する働きもある。このように、Ｚｒは、異方性の低減に有効な元素である。
【０１３２】
Ｚｒ含有量が０．０００１％未満だと、これらの効果が得られない。Ｚｒ含有量が０．０２％を超えると、歩留まりが極端に悪くなり、また、ＺｒＯ２及びＺｒＳ等の硬質な化合物が大量に生成し、被削性、衝撃値及び疲労特性等の機械的性質が低下する。よって、Ｚｒを添加する場合は、その含有量を０．０００１〜０．０２％とし、好ましくは０．０００３〜０．０１％とする。
【０１３３】
Ｒｅｍ（希土類元素）は、脱酸元素であり、低融点酸化物を生成し、鋳造時のノズル詰りを抑制する。Ｒｅｍは、ＭｎＳに固溶又は結合し、その変形能を低下させて、圧延及び熱間鍛造時にＭｎＳ形状の伸延を抑制する。このように、Ｒｅｍは異方性の低減に有効な元素である。
【０１３４】
Ｒｅｍ含有量が総量で０．０００１％未満だと、これらの効果が得られない。Ｒｅｍ含有量が０．０２％を超えると、Ｒｅｍの硫化物を大量に生成し、被削性が悪化する。よって、Ｒｅｍを添加する場合は、その含有量を０．０００１〜０．０２％とし、好ましくは０．０００３〜０．０１５％とする。
【０１３５】
本発明の機械構造用鋼には、被削性を向上させる場合には、上記の各成分に加えて、Ｓｂ：０．０００１〜０．０１５％、Ｓｎ：０．０００５〜２．０％、Ｚｎ：０．０００５〜０．５％、Ｂ：０．０００１〜０．０１５％、Ｔｅ：０．０００３〜０．２％、Ｓｅ：０．０００３〜０．２％、Ｂｉ：０．００１〜０．５％及びＰｂ：０．００１〜０．５％の１種又は２種以上の元素を添加してもよい。
【０１３６】
Ｓｂは、フェライトを適度に脆化し、被削性を向上させる。Ｓｂ含有量が０．０００１％だと、その効果が得られない。Ｓｂ含有量が０．０１５％を超えると、Ｓｂのマクロ偏析が過多となり、衝撃値が大きく低下する。よって、Ｓｂを添加する場合は、その含有量を、０．０００１〜０．０１５％とし、好ましくは０．０００５〜０．０１２％とする。
【０１３７】
Ｓｎは、フェライトを脆化させて工具寿命を延ばすとともに、表面粗さを向上させる。Ｓｎ含有量が０．０００５％未満の場合、その効果は得られない。Ｓｎ含有量が２．０％を超えると、その効果は飽和する。よって、Ｓｎを添加する場合は、その含有量を０．０００５〜２．０％とし、好ましくは０．００２〜１．０％とする。
【０１３８】
Ｚｎは、フェライトを脆化させて工具寿命を延ばすとともに、表面粗さを向上させる。Ｚｎ含有量が０．０００５％未満の場合、その効果は得られない。０．５％を超えてＺｎを添加しても、その効果は飽和する。よって、Ｚｎを添加する場合は、その含有量を０．０００５〜０．５％とし、好ましくは０．００２〜０．３％とする。
【０１３９】
Ｂは、固溶している場合は、粒界強化及び焼入れ性に効果があり、析出する場合には、ＢＮとして析出し被削性が向上する。Ｂ含有量が０．０００１％未満だと、これらの効果は得られない。Ｂ含有量が０．０１５％を超えると、その効果は飽和し、ＢＮが多く析出しすぎるため、鋼の機械的性質を損う。よって、Ｂを添加する場合は、その含有量を０．０００１〜０．０１５％とし、好ましくは０．０００５〜０．０１％とする。
【０１４０】
Ｔｅは、被削性を向上させる。また、ＭｎＴｅを生成したり、ＭｎＳと共存することでＭｎＳの変形能を低下させ、ＭｎＳ形状の伸延を抑制する働きがある。このように、Ｔｅは、異方性の低減に有効な元素である。
【０１４１】
Ｔｅ含有量が０．０００３％未満だと、これらの効果は得られない。Ｔｅ含有量が０．２％を超えると、その効果が飽和するだけでなく、熱間延性が低下して疵の原因になりやすい。よって、Ｔｅを添加する場合は、その含有量を０．０００３〜０．２％とし、好ましくは０．００１〜０．１％とする。
【０１４２】
Ｓｅは、被削性を向上元素させる。また、ＭｎＳｅを生成したり、ＭｎＳと共存することでＭｎＳの変形能を低下させ、ＭｎＳ形状の伸延を抑制する働きがある。このように、Ｓｅは、異方性の低減に有効な元素である。
【０１４３】
Ｓｅ含有量が０．０００３％未満だと、これらの効果は得られない。Ｓｅ含有量が０．２％を超えると、その効果が飽和する。よって、Ｓｅを添加する場合は、その含有量を０．０００３〜０．２％とし、好ましくは０．００１〜０．１％とする。
【０１４４】
Ｂｉは、被削性を向上させる。Ｂｉ含有量が０．００１％未満だと、その効果が得られない。Ｂｉ含有量が０．５％を超えると、被削性向上効果が飽和するだけでなく、熱間延性が低下して疵の原因となりやすい。よって、Ｂｉを添加する場合は、その含有量を０．００１〜０．５％とし、好ましくは０．００５〜０．３％とする。
【０１４５】
Ｐｂは、被削性を向上させる。Ｐｂ含有量が０．００１％未満の場合、その効果が得られない。０．５％を超えてＰｂを添加しても、被削性向上効果が飽和するだけでなく、熱間延性が低下して疵の原因となりやすい。よって、Ｐｂを添加する場合は、その含有量を０．００１〜０．５％とし、好ましくは０．００５〜０．３％とする。
【０１４６】
本発明の機械構造用鋼には、焼入れ性の向上や焼戻し軟化抵抗を向上させ、鋼材に強度付与を行う場合には、上記成分に加えて、Ｃｒ：０．００１〜３．０％及び／又はＭｏ：０．００１〜１．０％を添加してもよい。
【０１４７】
Ｃｒは、焼入れ性を向上すると共に、焼戻し軟化抵抗を付与する。Ｃｒは、高強度化が必要な鋼に添加される。Ｃｒ含有量が０．００１％未満だと、これらの効果が得られない。Ｃｒ含有量が３．０％を超えると、Ｃｒ炭化物が生成して鋼が脆化する。よって、Ｃｒを添加する場合は、その含有量を０．００１〜３．０％とし、好ましくは０．０１〜２．０％とする。
【０１４８】
Ｍｏは、焼戻し軟化抵抗を付与すると共に、焼入れ性を向上させる。Ｍｏは、高強度化が必要な鋼に添加される。Ｍｏ含有量が０．００１％未満だと、これらの効果が得られない。Ｍｏ含有量が１．０％を超えると、その効果は飽和する。よって、Ｍｏを添加する場合は、その含有量を０．００１〜１．０％とし、好ましくは０．０１〜０．８％とする。
【０１４９】
本発明の機械構造用鋼には、フェライトを強化させる場合には、上記の各成分に加えて、Ｎｉ：０．００１〜５．０％及び／又はＣｕ：０．００１〜５．０％を添加することができる。
【０１５０】
Ｎｉは、フェライトを強化し、延性を向上させる。Ｎｉは、焼入れ性向上及び耐食性向上にも有効である。Ｎｉ含有量が０．００１％未満だと、その効果は得られない。Ｎｉ含有量が５．０量％を超えると、機械的性質の点では効果が飽和し、被削性が低下する。よって、Ｎｉを添加する場合は、その含有量を０．００１〜５．０％とし、好ましくは０．０５〜２．０％とする。
【０１５１】
Ｃｕは、フェライトを強化し、焼入れ性及び耐食性を向上させる。Ｃｕ含有量が０．００１％未満だと、その効果は得られない。Ｃｕ含有量が５．０％を超えると、機械的性質の点では効果が飽和する。よって、Ｃｕを添加する場合は、その含有量を０．００１〜５．０％とし、好ましくは０．０１〜２．０％とする。
【０１５２】
Ｃｕは、特に熱間延性を低下させ、圧延時の疵の原因となりやすいため、Ｎｉと同時に添加することが好ましい。
【０１５３】
本発明の機械構造用鋼には、被削性向上のために、上記各成分に加えて、Ｌｉ：０．００００１〜０．００５％、Ｎａ：０．００００１〜０．００５％、Ｋ：０．００００１〜０．００５％、Ｂａ：０．００００１〜０．００５％及びＳｒ：０．００００１〜０．００５％の１種又は２種以上の元素を添加することもできる。
【０１５４】
Ｌｉは、鋼中で酸化物となり、低融点酸化物を形成することにより工具摩耗を抑制する。Ｌｉ含有量が０．００００１％未満の場合、その効果は得られない。Ｌｉ含有量が０．００５％を超えると、効果が飽和し、また、耐火物の溶損などを引き起こす。よって、Ｌｉを添加する場合は、その含有量を０．００００１〜０．００５％とし、好ましくは０．０００１〜０．００４５％とする。
【０１５５】
Ｎａは、鋼中で酸化物となり、低融点酸化物を形成することにより工具摩耗を抑制する。Ｎａ含有量が０．００００１％未満だと、その効果は得られない。Ｎａ含有量が０．００５％を超えると、効果が飽和し、また、耐火物の溶損などを引き起こす。よって、Ｎａを添加する場合は、その含有量を０．００００１〜０．００５％とし、好ましくは０．０００１〜０．００４５％とする。
【０１５６】
Ｋは、鋼中で酸化物となり、低融点酸化物を形成することにより工具摩耗を抑制する。Ｋ含有量が０．００００１％未満だと、その効果は得られない。Ｋ含有量が０．００５％を超えると、効果が飽和し、また、耐火物の溶損などを引き起こす。よって、Ｋを添加する場合は、その含有量を０．００００１〜０．００５％とし、好ましくは０．０００１〜０．００４５％とする。
【０１５７】
Ｂａは、鋼中で酸化物となり、低融点酸化物を形成することにより工具摩耗を抑制する。Ｂａ含有量が０．００００１％未満だと、その効果は得られない。Ｂａ含有量が０．００５％を超えると、効果が飽和し、また、耐火物の溶損などを引き起こす。よって、Ｂａを添加する場合は、その含有量を０．００００１〜０．００５％とし、好ましくは０．０００１〜０．００４５％とする。
【０１５８】
Ｓｒは、鋼中で酸化物となり、低融点酸化物を形成することにより工具摩耗を抑制する。Ｓｒ含有量が０．００００１％未満だと、その効果は得られない。Ｓｒ含有量が０．００５％を超えると、効果が飽和し、また、耐火物の溶損などを引き起こす。よって、Ｓｒを添加する場合は、その含有量を０．００００１〜０．００５％とし、好ましくは０．０００１〜０．００４５％とする。
【０１５９】
以上説明したように、本発明に係る機械構造用鋼及びその切削方法によれば、連続切削や断続切削などの様式に関わらず、幅広い切削速度領域において、切削中に工具面上に化学反応によりＡｌ２Ｏ３被膜を形成することで、優れた潤滑性と工具寿命を得ることができる。
【実施例】
【０１６０】
以下、実施例を用いて、本発明の効果について具体的に説明する。
【０１６１】
表１〜８に示す組成の鋼を、１５０ｋｇ真空溶解炉で溶製後、１２５０℃の温度条件下で熱間鍛造により直径が６５ｍｍの円柱状に鍛伸した。続いて１３００℃で２時間加熱後空冷し、その後、焼ならし（９００℃で１時間加熱後空冷）を行った後、工具寿命評価用試験片を切り出し、試験に供した。
【０１６２】
切削工具には、ＴｉＡｌＮコーティング超硬合金、高速度鋼、超硬合金、ＴｉＣＮコーティング高速度鋼及びＴｉＡｌＮコーティング高速度鋼の５種類を用いた。これらの工具の表層に表１〜８に示す、金属酸化物被膜を施した。
【０１６３】
金属酸化物被膜は、ＰＶＤにより作製した金属酸化物と、ホモ処理によって生成したＦｅ３Ｏ４である。金属酸化物被膜の厚さは、５００ｎｍ未満の場合はオージェ電子分光法で、５００ｎｍ以上の場合はＦＥ−ＳＥＭで測定した。
【０１６４】
表１〜８に、工具の表層に施した金属酸化物の、１３００℃における酸化物生成自由エネルギーを示す。
【０１６５】
表１〜８中の下線は、本発明の要件を満たさないことを示す。
【０１６６】
【表１】
2011098437.tif 000003
【０１６７】
【表２】
2011098437.tif 000004
【０１６８】
【表３】
2011098437.tif 000005
【０１６９】
【表４】
2011098437.tif 000006
【０１７０】
【表５】
2011098437.tif 000007
【０１７１】
【表６】
2011098437.tif 000008
【０１７２】
【表７】
2011098437.tif 000009
【０１７３】
【表８】
2011098437.tif 000010
【０１７４】
これらの鋼及び工具を用いて、以下の５種類の試験を行った。
【０１７５】
表９に示す条件でドリル穿孔試験を行い、ドリルが折損するまでの穴あけ数を評価指標として、実施例及び比較例の鋼材を切削したときの工具寿命を評価した。試験は、不水溶性切削油剤、水溶性切削油剤及び乾式（エアブロー）の下で行った。
【０１７６】
【表９】
2011098437.tif 000011
【０１７７】
表１０に示す条件でドリル穿孔試験を行い、累積穴深さ１０００ｍｍまで切削可能な最大切削速度ＶＬ１０００を評価指標として、実施例及び比較例の鋼材を切削したときの工具寿命を評価した。試験は、不水溶性切削油剤及び乾式（エアブロー）の下で行った。
【０１７８】
【表１０】
2011098437.tif 000012
【０１７９】
表１１に示す条件で長手旋削試験を行い、１０分切削後の逃げ面最大摩耗幅ＶＢ＿ｍａｘを評価指標として、実施例及び比較例の鋼材を切削したときの工具寿命を評価した。試験は、不水溶性切削油剤、水溶性切削油剤及び乾式の下で行った。
【０１８０】
【表１１】
2011098437.tif 000013
【０１８１】
表１２に示す条件でタップ加工試験を行い、２０００個切削後の食い付き部切れ刃の逃げ面最大摩耗幅ＶＢ＿ｍａｘを評価指標として、実施例及び比較例の鋼材を切削したときの工具寿命を評価した。試験は、不水溶性切削油剤の下で行った。
【０１８２】
【表１２】
2011098437.tif 000014
【０１８３】
表１３に示す条件で舞ツールを用いた歯切り加工シミュレート断続切削試験を行い、１８ｍ切削後の逃げ面最大摩耗幅ＶＢ＿ｍａｘを評価指標として、実施例及び比較例の鋼材を切削したときの工具寿命を評価した。試験は、不水溶性切削油剤及び乾式の潤滑条件の下で行った。
【０１８４】
【表１３】
2011098437.tif 000015
【０１８５】
表１〜４に、ＴｉＡｌＮコーティング超硬合金の母材に、種々の金属酸化物被膜を施した工具において、表９の条件でドリル穿孔試験を行った結果を示す。
【０１８６】
発明例であるＮｏ．１〜７８は、本発明の範囲であり、折損までの穴あけ数が大きい。すなわち、優れた工具寿命が得られている。
【０１８７】
比較例Ｎｏ．７９〜８３は、鋼材の全Ａｌ含有量が本発明の範囲から外れているため、発明例よりも工具寿命が劣っていた。
【０１８８】
比較例Ｎｏ．８４は全Ａｌ含有量は本発明の範囲であるが、［Ａｌ％］−（２７／１４）×［Ｎ％］≧０．０５％を満たしていないため、発明例よりも工具寿命が劣っていた。
【０１８９】
比較例Ｎｏ．８５〜８７は、工具表層の金属酸化物の酸化物生成自由エネルギーが、Ａｌ２Ｏ３の酸化物生成自由エネルギーである−７８２ｋＪ以下であり、本発明の範囲から外れているので、発明例よりも工具寿命が劣っていた。
【０１９０】
比較例Ｎｏ．８８は、工具表層に金属酸化物被膜を施していないため、発明例よりも工具寿命が劣っていた。
【０１９１】
表５に、母材が高速度鋼のものに、種々の金属酸化物被膜を施した工具において、表１０の条件でドリル穿孔試験を行った結果を示す。
【０１９２】
発明例であるＮｏ．８９〜９７は、本発明の範囲であり、ＶＬ１０００が大きい。すなわち、優れた工具寿命が得られている。
【０１９３】
比較例Ｎｏ．９８及び９９は、鋼材の全Ａｌ含有量が本発明の範囲から外れているため、発明例よりも工具寿命が劣っていた。
【０１９４】
比較例Ｎｏ．１００は、全Ａｌ含有量は本発明の範囲であるが、［Ａｌ％］−（２７／１４）×［Ｎ％］≧０．０５％を満たしていないため、発明例よりも工具寿命が劣っていた。
【０１９５】
比較例Ｎｏ．１０１は、工具表層の金属酸化物の酸化物生成自由エネルギーが、Ａｌ２Ｏ３の酸化物生成自由エネルギーである−７８２ｋＪ以下であり、本発明の範囲から外れているので、発明例よりも工具寿命が劣っていた。
【０１９６】
比較例Ｎｏ．１０２は、工具表層に金属酸化物被膜を施していないため、発明例よりも工具寿命が劣っていた。
【０１９７】
表６に、母材が超硬合金のものに、種々の金属酸化物被膜を施した工具において、表１１の条件で長手旋削試験を行った結果を示す。
【０１９８】
発明例であるＮｏ．１０３〜１１６は、本発明の範囲であり、逃げ面最大摩耗幅ＶＢ＿ｍａｘが小さく、優れた工具寿命が得られている。
【０１９９】
比較例Ｎｏ．１１７及び１１８は、鋼材の全Ａｌ含有量が本発明の範囲から外れているため、発明例よりも摩耗幅が大きく、工具寿命が劣っていた。
【０２００】
比較例Ｎｏ．１１９は、全Ａｌ含有量は本発明の範囲であるが、［Ａｌ％］−（２７／１４）×［Ｎ％］≧０．０５％を満たしていないため、発明例よりも摩耗幅が大きく、工具寿命が劣っていた。
【０２０１】
比較例Ｎｏ．１２０は、工具表層の金属酸化物の酸化物生成自由エネルギーが、Ａｌ２Ｏ３の酸化物生成自由エネルギーである−７８２ｋＪ以下であり、本発明の範囲から外れているので、発明例よりも摩耗幅が大きく、工具寿命が劣っていた。
【０２０２】
比較例Ｎｏ．１２１は、工具表層に金属酸化物被膜を施していないため、発明例よりも工具寿命が劣っていた。
【０２０３】
表７に、母材がＴｉＣＮコーティング高速度鋼であるものに、種々の金属酸化物被膜を施した工具において、表１２の条件でタップ加工試験を行った結果を示す。
【０２０４】
発明例であるＮｏ．１２２〜１３３は、本発明の範囲であり、逃げ面最大摩耗幅ＶＢ＿ｍａｘが小さく、優れた工具寿命が得られている。
【０２０５】
比較例Ｎｏ．１３４及び１３５は、鋼材の全Ａｌ含有量が本発明の範囲から外れているため、発明例よりも摩耗幅が大きく、工具寿命が劣っていた。
【０２０６】
比較例Ｎｏ．１３６は全Ａｌ含有量は本発明の範囲であるが、［Ａｌ％］−（２７／１４）×［Ｎ％］≧０．０５％を満たしていないため、発明例よりも摩耗幅が大きく、工具寿命が劣っていた。
【０２０７】
比較例Ｎｏ．１３７は、工具表層の金属酸化物の酸化物生成自由エネルギーが、Ａｌ２Ｏ３の酸化物生成自由エネルギーである−７８２ｋＪ以下であるため、本発明の範囲から外れているので、発明例よりも摩耗幅が大きく、工具寿命が劣っていた。
【０２０８】
比較例Ｎｏ．１３８は、工具表層に酸化物被膜を施していないため、発明例よりも工具寿命が劣っていた。
【０２０９】
表８に、母材がＴｉＡｌＮコーティング高速度鋼であるものに、種々の金属酸化物被膜を施した工具において、表１３の条件で歯切り加工シミュレート断続切削試験を行った結果を示す。
【０２１０】
発明例であるＮｏ．１３９〜１５０は、本発明の範囲であり、逃げ面最大摩耗幅ＶＢ＿ｍａｘが小さく、優れた工具寿命が得られている。
【０２１１】
比較例Ｎｏ．１５１及び１５２は、鋼材の全Ａｌ含有量が本発明の範囲から外れているため、発明例よりも摩耗幅が大きく、工具寿命が劣っていた。
【０２１２】
比較例Ｎｏ．１５３は、全Ａｌ含有量は本発明の範囲であるが、［Ａｌ％］−（２７／１４）×［Ｎ％］≧０．０５％を満たしていないため、発明例よりも摩耗幅が大きく工具寿命が劣っていた。
【０２１３】
比較例Ｎｏ．１５４は、工具表層の金属酸化物の酸化物生成自由エネルギーが、Ａｌ２Ｏ３の酸化物生成自由エネルギーである−７８２ｋＪ以下であり、本発明の範囲から外れているので、発明例よりも摩耗幅が大きく、工具寿命が劣っていた。
【０２１４】
比較例Ｎｏ．１５５は、工具表層に酸化物被膜を施していないため、発明例よりも工具寿命が劣っていた。
【０２１５】
以上、実施例について説明した。実施例からわかるように、本発明では、ドリル加工、長手旋削やタップ加工などの連続切削や、歯切り加工シミュレート切削といった断続切削において、さらに、不水溶性切削油剤、水溶性切削油剤及び乾式などいかなる潤滑状態においても、工具寿命の向上が得られている。
【０２１６】
機械構造用鋼及びその切削において、実施例に挙げたものは一例であり、本発明の趣旨は、これらの記載に限定されるものではない。
【産業上の利用可能性】
【０２１７】
本発明によれば、連続切削や断続切削などの様式に関わらず、幅広い切削速度領域において、さらに、切削油使用、ドライ、セミドライ及び酸素富化など様々な切削環境下において、優れた潤滑性と工具寿命が得られる機械構造用鋼の切削方法を提供することができるので、機械産業への貢献は大きい。
【符号の説明】
【０２１８】
２１    高速度鋼
２２    Ｆｅ３Ｏ４被膜
２３    Ａｌ２Ｏ３被膜
２４    切屑（主としてＦｅ）
３１    超硬合金
３２    ＴｉＡｌＮコーティング
３３    ＴｉＯ２被膜
【図２】
2011098437.tif 000016
【図３】
2011098437.tif 000017
【図１】
2011098437.tif 000018